(57)【要約】【課題】生体用電極を薄膜化することによって生体用電極を形成する電極材料の使用量を抑制してコストの低減を実現しつつ、生体用電極の機能を十分に発揮させることが可能な生体用電極等を提供する。【解決手段】生体用電極１は、フレキシブル基材２と、金属電極１１と、金属塩化物電極２１と、を備え、金属電極１１の厚さが１．６μｍ以下（０を含まず）であり、金属電極１１の内部及び周縁部の少なくともいずれか一方に、配線部１７との接合部分から連続的に形成され、かつ、生体面との接触から保護された通電経路５０が形成されている。【選択図】図２
2013248355.tif 000002
【特許請求の範囲】
【請求項１】
薬剤を介して生体面に接触され、電源ユニットから信号が供給される生体用電極であって、
フレキシブル基材と、
前記フレキシブル基材に設けられた金属電極と、
前記金属電極が設けられた前記基材の同一面に設けられた金属塩化物電極と、
前記フレキシブル基材に形成され、前記電源ユニットが接続される接続部分と前記金属電極とを電気的に接続するために設けられた配線部と、
を備え、
前記金属電極の厚さが１．６μｍ以下（０を含まず）であり、
前記金属電極に、前記配線部との接合部分から連続的に形成された通電経路が形成されていることを特徴とする生体用電極。
【請求項２】
前記通電経路が、前記金属電極の外周に沿って前記配線部との接合部分から連続的に形成されている、請求項１に記載の生体用電極。
【請求項３】
前記通電経路が、前記配線部との接合部分から前記金属電極の内部に向かって連続的に形成されている、請求項１に記載の生体用電極。
【請求項４】
前記通電経路が、前記金属電極を形成する形状の重心を通り、かつ、前記配線部との接合部分から内部に向かって連続的に形成されている、請求項３に記載の生体用電極。
【請求項５】
前記通電経路が、前記金属電極上に絶縁層を被覆することによって当該金属電極を用いて形成されている、請求項１〜４のいずれか１項に記載の生体用電極。
【請求項６】
前記通電経路が、前記金属電極上に形成された、又は、当該金属電極に電気的に接触して形成された耐腐食性の導電性材料によって形成されている、請求項１〜４のいずれか１項に記載の生体用電極。
【請求項７】
請求項１〜６のいずれか１項に記載の生体用電極を有するイオントフォレシス装置。
【発明の詳細な説明】
【技術分野】
【０００１】
本発明は、生体用電極及びイオントフォレシス装置に関する。
【背景技術】
【０００２】
イオントフォレシス（ＩＯＮＴＯＰＨＯＲＥＳＩＳ）は、電気エネルギーを利用して、主にイオン性薬剤の、人体の皮膚その他の生体膜への透過を促進させる方法であり、例えば、薬剤の経皮吸収の促進を目的に利用されている。具体的には、一対の電極が電気的に接続されたシートを、イオン性薬剤を介して皮膚に貼り合わせ、電極間に微細電流を流して、電荷を持つイオン性薬剤を皮膚中に浸透させる技術である。
【０００３】
近年、このような技術を用いたイオントフォレシス装置としては、需要の増大とともに、低コストのものが開発されつつあり、電源ユニット等を再利用しつつ、コストを抑制するものも登場してきている。
【０００４】
例えば、コストを抑制したイオントフォレシス装置としては、生体用電極に電流又は電圧を印加する電源ユニットとの接続を容易にすることが可能な生体用電極構造を用いているものが知られている。具体的には、この生体用電極は、基材に設けられた電極層上に、絶縁層を積層するとともに薬剤を貯蔵するためのくぼみが形成されたバッキングを備え、信号電極と切り離し可能な構造を有している（例えば、特許文献１）。
【先行技術文献】
【特許文献】
【０００５】
【特許文献１】特開２０００−３１６９９１号公報
【発明の概要】
【発明が解決しようとする課題】
【０００６】
上述の特許文献１等に記載されたイオントフォレシス装置にあっては、さらに製造コストを削減するためには、生体用電極を形成する電極材料の使用量を抑制する必要がある。
【０００７】
本発明は、上記課題を解決するためになされたものであって、その目的は、生体用電極を薄膜化することによって生体用電極を形成する電極材料の使用量を抑制してコストの低減を実現しつつ、生体用電極の機能を十分に発揮させることが可能な生体用電極及びそれを用いたイオントフォレシス装置を提供することにある。
【課題を解決するための手段】
【０００８】
（１）上記課題を解決するための本発明に係る生体用電極は、  薬剤を介して生体面に接触され、電源ユニットから信号が供給される生体用電極であって、フレキシブル基材と、前記フレキシブル基材に設けられた金属電極と、前記金属電極が設けられた前記基材の同一面に設けられた金属塩化物電極と、前記フレキシブル基材に形成され、前記電源ユニットが接続される接続部分と前記金属電極とを電気的に接続するために設けられた配線部と、を備え、前記金属電極の厚さが１．６μｍ以下（０を含まず）であり、前記金属電極に、前記配線部との接合部分から連続的に形成された通電経路が形成されている。
【０００９】
この発明によれば、金属電極の厚さが１．６μｍ以下（０を含まず）の場合に、金属電極の内部及び周縁部の少なくともいずれか一方に、配線部との接合部分から連続的に形成され、かつ、生体面との接触から保護された通電経路が形成されるので、薬剤や生体面からの影響を受けることなく、薄膜化された金属電極において配線部と電気的に直接接合可能な金属電極の領域を増加させることができるとともに、効率的に金属電極を通電させことができる。
【００１０】
一般的に、イオントフォレシス装置に用いる金属電極においては、通電されると、主に薬剤や生体面と接触している表面で電極反応が生じ、当該電極反応を利用して薬剤を生体面に浸透させることができる。その一方で、当該電極反応が生じた電極領域は、高抵抗化し、その結果、高抵抗化した領域は電極反応が生じなくなる。したがって、金属電極を効率よく使用し、生体用電極の寿命を最大限にするためには、金属電極の全ての表面領域で電極反応を生じさせることが必要である。また、一般的に、金属電極は、配線部との接合部分又はその近傍等の電源ユニットに物理的に近接する抵抗値が低い領域から電極反応が生じるとともに、その表面から所定の深さまでの一定領域で電極反応が生じる。
【００１１】
このため、金属電極が薄膜化された場合には、高抵抗化された金属電極の電極部分においては、その表面下に、電極反応の影響を受けずに、高抵抗化しない通電経路の役割を果たす領域（層）を確保することができず、表面から底面（例えば基材）までの深さ方向のすべての領域が高抵抗化する。したがって、金属電極で電極反応が生じると、電極反応が生じた表面が属する電極部分を介して他の金属電極部分に通電を行うことができず、すなわち、当該電極部分で通電経路を形成することができず、例えば、配線部との接合部分から遠い電極部分等に通電することが難しくなる。その結果、高抵抗化していない電極部分があっても、金属電極としての電極反応が終了し、生体用電極の寿命が短くなってしまう。
【００１２】
本発明に係る生体用電極は、薄膜化した金属電極の各領域に通電するための通電経路を形成することができるので、金属電極の各領域に多角的にかつ効率的に通電を行うことができる。
【００１３】
したがって、本発明に係る生体用電極は、金属電極を薄膜化することによってその電極材料の使用量を抑制しても、当該金属電極の全ての領域で電極反応を生じさせることができるので、コストの低減を図りつつ、金属電極の面積に応じて想定される生体用電極の寿命を確保し、生体用電極としての機能を十分に発揮させることができる。
【００１４】
（２）また、本発明に係る生体用電極は、前記通電経路が、前記金属電極の外周に沿って前記配線部との接合部分から連続的に形成されている。
【００１５】
この発明によれば、通電経路が、金属電極の外周に沿って配線部との接合部分から連続的に形成されているので、通電に伴って電極反応によって薄膜化した金属電極の各領域に通電するための通電経路を形成することができる。その結果、金属電極の各領域に多角的に通電を行うことができるとともに、金属電極を効率よく反応させることができる。
【００１６】
（３）また、本発明に係る生体用電極は、前記通電経路が、前記配線部との接合部分から前記金属電極の内部に向かって連続的に形成されている。
【００１７】
この発明によれば、前記通電経路が、前記配線部との接合部分から前記金属電極の内部に向かって連続的に形成されているので、通電に伴って電極反応によって薄膜化した金属電極の各領域に通電するための通電経路を形成することができる。その結果、金属電極の各領域に多角的に通電を行うことができるとともに、金属電極を効率よく反応させることができる。
【００１８】
（４）また、本発明に係る生体用電極は、前記通電経路が、前記金属電極を形成する形状の重心を通り、かつ、前記配線部との接合部分から内部に向かって連続的に形成されている。
【００１９】
この発明によれば、前記通電経路が、前記配線部との接合部分から前記金属電極の内部に向かって連続的に形成されているので、通電に伴って電極反応によって薄膜化した金属電極の各領域に通電するための通電経路を形成することができる。その結果、金属電極のすべての領域に通電を行うことができるとともに、金属電極を効率よく反応させることができる。
【００２０】
（５）また、本発明に係る生体用電極は、前記通電経路が、前記金属電極上に絶縁層を被覆することによって当該金属電極を用いて形成されている。
【００２１】
この発明によれば、前記通電経路が、前記金属電極上に絶縁層を被覆することによって当該金属電極を用いて形成されているので、金属電極の一部を通電経路に利用することができる。その結果、通電経路を簡易に形成することができるので、製造コストを抑制することができるとともに、結果としてコストの低減を実現することができる。
【００２２】
（６）また、本発明に係る生体用電極は、前記通電経路が、前記金属電極上に形成された、又は、当該金属電極に電気的に接触して形成された耐腐食性の導電性材料によって形成されている。
【００２３】
この発明によれば、前記通電経路が、前記金属電極上に形成された、又は、当該金属電極に電気的に接触して形成された耐腐食性の導電性材料によって形成されているので、通電経路の面積を少なくすることができる。その結果、金属電極の周縁部や内部等金属電極の形状に制約されることなく簡易にかつ自由に形成することができるとともに、電極反応させる領域を無駄にすることなく、結果的にコストの低減を実現することができる。
【００２４】
（７）上記課題を解決するための本発明に係るイオントフォレシス装置は、上記の生体用電極を有する。
【００２５】
この発明によれば、金属電極の厚さが１．６μｍ以下（０を含まず）の場合に、金属電極の内部及び周縁部の少なくともいずれか一方に、配線部との接合部分から連続的に形成され、かつ、薬剤に対して耐腐食性の材料を用いて形成された通電経路を形成することができるので、薄膜化された金属電極において配線部と電気的に直接接合可能な金属電極の領域を増加させることができる。
【００２６】
したがって、本発明に係るイオントフォレシス装置は、金属電極を薄膜化することによってその電極材料の使用量を抑制しても、金属電極の面積に応じて想定される通電時間を確保することができるので、コストの低減を図りつつ、生体用電極としての機能を十分に発揮させることができる。
【発明の効果】
【００２７】
本発明に係る生体用電極及びイオントフォレシス装置は、金属電極を薄膜化することによってその電極材料の使用量を抑制しても、当該金属電極の全ての領域において電極反応を生じさせることができるので、コストの低減を図りつつ、金属電極の面積に応じて想定される生体用電極の寿命を確保し、生体用電極としての機能を十分に発揮させることができる。
【図面の簡単な説明】
【００２８】
【図１】本発明に係るイオントフォレシス装置の全体構成の説明図である。
【図２】本発明に係るイオントフォレシス装置を構成する生体用電極の一例を示す模式的な平面図（その１）である。
【図３】本発明に係るイオントフォレシス装置を構成する生体用電極の一例を示す模式的な平面図（その２）である。
【図４】本実施形態のイオントフォレシス装置の一例を示す模式的な構成図である。
【図５】本実施形態のイオントフォレシス装置の他の一例（その１）を示す模式的な構成図である。
【図６】本実施形態のイオントフォレシス装置の他の一例（その２）を示す模式的な構成図である。
【図７】各実施例及び比較例の実験に用いたシステムの概略構成図である。
【図８】実施例１の出力電流又は出力電圧と電流保持特性の経時変化を示すグラフである。
【図９】比較例１の出力電流又は出力電圧と電流保持特性の経時変化を示すグラフである。
【図１０】比較例１における実験前と実験後の銀電極の状態を示す図である。
【図１１】比較例２における出力電流又は出力電圧と電流保持特性の経時変化を示すグラフである。
【図１２】実施例１及び比較例２における実験前と実験後の銀電極の状態を示す図である。
【図１３】各実施例及び各比較例に基づく通電経路の効果と銀電極の膜厚との関係を示すグラフである。
【発明を実施するための形態】
【００２９】
本発明に係る生体用電極及びイオントフォレシス装置の各実施形態について、図面を参照しながら説明する。なお、本発明は、その技術的思想を含む範囲内で以下の形態に限定されない。
【００３０】
［生体用電極］
まず、図１〜図３の各図を用いて本発明に係る生体用電極１について説明する。なお、図１は、本実施形態のイオントフォレシス装置３１の全体構成の説明図であり、図２は、本実施形態のイオントフォレシス装置３１を構成する生体用電極１の一例を示す模式的な平面図（その１）である。また、図３は、本実施形態のイオントフォレシス装置３１を構成する生体用電極１の一例を示す模式的な平面図（その２）である。
【００３１】
本実施形態の生体用電極１は、図１に示すように、イオントフォレシス装置の電極として好ましく用いられるとともに、薬剤４を介して生体面（図示せず）に接触され、電源ユニット３９から電流また電圧が供給される生体用の電極である。具体的には、生体用電極１は、図１〜図３の各図に示すように、フレキシブル基材２と、当該フレキシブル基材２上に設けられた金属電極１１と、金属電極１１が設けられたフレキシブル基材２の同一面に隣接して設けられた金属塩化物電極２１と、フレキシブル基材２上に形成され、電源ユニット３９が接続される接続端子部１２及び２２と金属電極１１とを電気的に接続するために設けられた配線部１７と、を備えている。
【００３２】
また、生体用電極１においては、金属電極１１の厚さが１．６μｍ以下（０を含まず）であり、金属電極１１の内部及び周縁部の少なくともいずれか一方に、配線部１７との接合部分から連続的に形成され、かつ、生体面との接触から保護された通電経路５０が形成されている。特に、通電経路５０は、金属電極１１の生体面との接触表面上（金属電極１１側）に形成されていてよいし、当該接触表面下（生体面とフレキシブル基材２との間）に生体と非接触となるように形成されていてもよい。
【００３３】
このように、本実施形態の生体用電極１は、金属電極１１の厚さを１．６μｍ以下と薄膜化したので、金属電極材料の使用量を必要最小限に抑えることができるので、コスト低減を図ることができるとともに、使い捨て型の生体用電極として用いることができるようになっている。
【００３４】
また、生体用電極１は、薄膜化された金属電極１１において、薬剤４や生体面（図示せず）の影響を受けることなく、配線部１７と電気的に直接に接合可能な金属電極１１の領域を増加させることができるので、効率的な通電を行うことができるようになっている。
【００３５】
一般的に、イオントフォレシス装置に用いる金属電極においては、通電されると、その表面部分から電極反応が生じ、当該電極反応を利用して薬剤４を生体面に浸透させることができる。その一方で、当該電極反応が生じた電極領域は、高抵抗化し、その結果、高抵抗化した領域は電極反応が生じなくなる。したがって、金属電極を効率よく使用し、生体用電極の寿命を最大限にするためには、金属電極の全ての表面領域で電極反応を生じさせることが必要である。また、一般的に、金属電極は、配線部との接合部分又はその近傍等の電源ユニットに物理的に近接する抵抗値が低い領域から電極反応が生じるとともに、その表面から所定の深さまでの一定領域で電極反応が生じる。
【００３６】
このため、金属電極が薄膜化された場合には、高抵抗化された金属電極の電極部分においては、生体面との接触表面下に、電極反応の影響を受けずに、高抵抗化しない通電経路の役割を果たす領域（層）を確保することができず、表面から底面（例えばフレキシブル基材）までの深さ方向のすべての領域が高抵抗化する。したがって、金属電極で電極反応が生じると、電極反応が生じた表面が属する電極部分を介して他の金属電極部分に通電を行うことができず、すなわち、当該電極部分で通電経路を形成することができず、例えば、配線部との接合部分から遠い電極部分等に通電することが難しくなる。その結果、高抵抗化していない電極部分があっても、金属電極としての電極反応が終了し、生体用電極の寿命が短くなってしまう。
【００３７】
そこで、本実施形態の生体用電極１は、薄膜化した金属電極１１の各領域に通電するための通電経路を形成し、通電するための経路を多角的に確保することができるので、金属電極１１のすべての領域に効率的に通電を行うことができるようになっている。そして、生体用電極１は、金属電極１１を薄膜化することによってその電極材料の使用量を抑制しても、当該金属電極１１の全ての領域において電極反応を生じさせることができるので、コストの低減を図りつつ、金属電極１１の面積に応じて想定される生体用電極の寿命を確保し、生体用電極としての機能を十分に発揮させることができるようになっている。
【００３８】
本願明細書において、「上に」とは、そのものの上に直に又は他の層を介して設けられていることを意味し、「直上に」とは、そのものの上に直接設けられている場合を意味する。また、「覆う」とは、そのものの上に設けられるとともに、そのものの周りにも設けられていることを意味する。さらに、「隣接」とは、物理的に隣り合っていればよく、対象物同士が直接的に接しているだけでなく、対象物間に間隙又は他の物を介して接していることも含まれる。
【００３９】
また、本願明細書において、「生体面」とは、肌面の他に、人体の各部位又は内臓を含め生体組織によって形成される面を意味する。
【００４０】
さらに、本願明細書において、「金属電極の内部」とは、金属電極が生体面と接触する接触面内（表面領域内）の他に、接触面下に形成される金属電極の外部と接していない部分を意味する。
【００４１】
なお、本発明の生体用電極の各構成要素の詳細については後述する。また、生体用電極１を備えたイオントフォレシス装置３１は後述する「イオントフォレシス装置」の説明欄で詳しく説明する。
【００４２】
（フレキシブル基材）
フレキシブル基材２は、フレキシブルである絶縁性の基材であれば特に限定されず、プラスチックフィルムや紙等を用いることができる。フレキシブル基材２を用いることにより、人や動物の体の表面形態に追従した態様で生体用電極１を貼り付けることができる。プラスチックフィルムの例としては、ポリエチレン、ポリプロピレン、ポリエチレンテレフタレート、ポリエチレンナフタレート、ポリメタクリレート、ポリメチルメタクリレート、ポリメチルアクリレート、ポリエステル、ポリカーボネート等の樹脂フィルムを好ましく挙げることができる。ポリエチレンテレフタレート、ポリプロピレン系の合成紙等が好ましく挙げることができる。なお、ポリプロピレン系合成紙は、ポリプロピレンを主原料とするフィルム合成紙であり、例えばユポ（登録商標）を挙げることができる。
【００４３】
プラスチックフィルム以外のフレキシブル基材２としては、アート紙、不織布及びシリコンゴム等を挙げることができる。なお、不織布等のような隙間の空いている薄い紙は、目詰め材等で隙間を埋めて用いることが好ましい。
【００４４】
フレキシブル基材２の厚さは、その材質によっても異なり、一概には言えないが、プラスチックフィルムの場合は、通常、３μｍ以上２００μｍ以下のものを好ましく用いることができる。また、ユポ（登録商標）、アート紙、不織布等では、１０μｍ以上２０００μｍ以下のものを好ましく用いることができる。本発明で用いるフレキシブル基材２の厚さは薄いが、後述する金属電極等を形成した後であっても変形が生じにくいという利点がある。その理由は、例えば、金属電極１１を金属ナノ粒子で形成する場合に、成膜時に加熱条件が厳しくなく、従来のように金属材料と樹脂バインダーとを含む導電性材料で金属電極を形成する場合の加熱等によってフレキシブル基材が変形しないという利点を有している。なお、フレキシブル基材２の形状は、所定の大きさの枚葉形状であってもよいし、ロール状に巻かれた長尺のシート形状であってもよい。
【００４５】
（金属電極）
金属電極１１は、金属塩化物電極２１よりも薄い厚さを有し、フレキシブル基材２上に設けられる。具体的には、金属電極１１は、厚さ１．６μｍ以下の範囲内でフレキシブル基材２上に設けられる。金属電極１１の構成材料としては、銀、金、銅、パラジウム、ロジウム、又はそれらの合金を挙げることができる。特に好ましくは、銀からなる銀電極である。銀電極は、例えば塩化物イオンを含む薬剤４に接触した場合であっても安定した電極特性を有するとともに、金属塩化物電極２１として銀−塩化銀電極を用いた場合に、その銀−塩化銀電極に対応する電極として好ましい。銀電極と銀−塩化銀電極とで構成された生体用電極１は、イオントフォレシス装置を安定した状態で実現できる。
【００４６】
金属電極１１が金属ナノ粒子で構成されていることが好ましい。具体的には、銀電極の場合は、平均粒径は、１ｎｍ以上１００ｎｍ以下の銀ナノ粒子を銀電極の構成材料として用いることが好ましい。なお、当該平均粒径は、５ｎｍ以上５０ｎｍ以下がより好ましく、さらに１５ｎｍ以上２０ｎｍ以下が好ましい。
【００４７】
銀ナノ粒子は粒子径が小さいので、そのナノサイズ効果によって粒子の焼結開始温度が下がって低温での焼結が可能となる。その結果、プラスチックフィルムのような低融点基材に熱ダメージを与えることなく、低融点基材上に形成することができる。なお、「平均粒径」は、電子顕微鏡観察結果により評価することができる。
【００４８】
銀電極は、以下の工程によって形成される。まず、銀ナノ粒子と揮発性溶媒とからなる銀ナノ粒子含有スラリーが塗布剤として調製され、その塗布剤が、フレキソ印刷法、グラビア印刷法、インクジェット法、又は、ディスペンサーを用いた方法等で、フレキシブル基材２上に塗布される。そして、その後、揮発性溶媒が揮発する乾燥条件を加えることにより、上記した厚さ範囲で銀電極が形成される。
【００４９】
揮発性溶媒としては、極性溶媒、炭化水素系溶媒、水系溶媒、ケトン系溶媒等を挙げることができる。銀ナノ粒子含有スラリーは、通常、樹脂成分は含まない。フレキソ印刷やグラビア印刷は、例えば１００ｍ／分〜２００ｍ／分等のような高速印刷が可能であり、製造の効率化を図ることができる。特にインクジェット法や、ディスペンサーを用いた方法は、所定の形状を任意に塗布形成できるという利点があり、本発明では金属電極１１と金属塩化物電極２１とをインクジェット法で塗布形成する方法が好ましい。
【００５０】
乾燥条件は、塗布剤に配合する揮発性溶媒の種類によって任意に調整可能である。ただし、通常、１２０℃で数秒間程度の乾燥により、揮発性溶媒を除去して、銀ナノ粒子が焼結されてなる銀電極を形成することができる。
【００５１】
こうした乾燥条件に基づく銀電極の形成は、フレキシブル基材２に対する熱負荷を低減しているので、薄いフレキシブル基材２に「しわ」や「歪み」を生じさせることがない。また、本実施形態の銀電極は、従来のような樹脂バインダーを含む材料によって形成されるものではなく、樹脂バインダーを含まないので、従来の銀電極の抵抗値よりも低くなるという利点を有している。
【００５２】
金属電極１１の平面視形状は、例えば、図２に示すように、四角形等の角形、又は、円形や楕円形であってもよいし、それらが組み合わされた形状であってもよい。また、図２に示すような一様なベタ状であってもよいし、図３に示すような種々の形態であってもよい。
【００５３】
また、薬剤４の保持性は、金属電極１１の形成方法によっても実現可能である。例えば、金属電極１１の形成方法として、フレキソ印刷を適用した場合には、印刷版で塗布剤を印刷した後にフレキシブル基材面から当該印刷版を剥がすことによって、印刷された金属電極１１の表面に平坦ではない凹凸を形成させることができるので、その状態で金属電極１１を乾燥させた場合には、当該金属電極１１は、その凹凸で薬剤ジェルを効果的に保持させることができる。また、インクジェット法や、ディスペンサーを用いた方法で銀電極を形成する場合にも、乾燥後に得られた金属電極１１の表面に凹凸を形成することができるので、金属電極１１は、その凹凸で薬剤４を効果的に保持させることができる。
【００５４】
なお、フレキシブル基材２上に、蒸着やコーティングによって形成される接着層を設けて、金属電極１１とフレキシブル基材２との密着性を向上させてもよい。この接着層に用いる材料としては、特に制限はなく、例えば、アクリル酸系アミド誘導体、ポリα−オレフィン系重合体、ランダムコポリエステル等のポリエステル系材料、シランカップリング剤等のシリコン系材料、及び、ポリマーブレンド体を用いることができる。また、このような材料は、１種単独で用いてもよいし、２種以上を混合して用いてもよい。
【００５５】
金属電極１１は、図１〜図３に示すように、配線６及び配線部１７を介して電源ユニット３９が接続される接続端子部１２に接続されている。すなわち、金属電極１１は、配線６及び配線部１７を介して電源ユニット３９と電気的に接続されている。
【００５６】
なお、接続端子部１２は、図２に示すように、電源ユニット３９と接続容易に、その中央に形成された穴を有している。そして、接続端子部１２は、図５及び図６のイオントフォレシス装置３１に示すように、当該穴と電極接続治具３６を用いて、フレキシブル基材２の裏面に設けられた電極端子接続部３４と、電極端子３３を介して容易に接続することができるように構成されている。
【００５７】
また、金属電極１１には、金属電極１１の内部及び周縁部の少なくともいずれか一方に、配線部１７との接合部分から連続的に形成され、かつ、生体面との接触から保護された通電経路５０が形成されている。
【００５８】
具体的には、通電経路５０は、図２及び図３に示すように、金属電極１１の表面に絶縁層５１を被覆することによって当該金属電極１１を用いて形成されている。すなわち、通電経路５０は、金属電極１１の一部を利用して形成されている。そして、通電経路５０となる金属電極部分は、薬剤４や生体面から保護され、通電されても電極反応が生じないようになっている。例えば、絶縁層５１としては、熱硬化型絶縁層、ＵＶ硬化型絶縁層、ＰＥＴシール、紙シール、レジスト等の絶縁性を有する材料から形成されているとともに、配線部１７に形成された絶縁層１６と一体的に形成されている。また、通電経路５０の幅としては、０．５ｍｍ〜５．０ｍｍが好ましく、一例としては、１．０ｍｍが好ましい。さらに、通電経路５０の合計面積としては、金属電極１１の面積の１０％以下が好ましい。
【００５９】
このように、通電経路５０は、金属電極１１の一部を利用して形成することができるので、当該通電経路５０を簡易に形成することができるようになっている。
【００６０】
また、通電経路５０は、金属電極１１上に形成された、又は、当該金属電極１１に電気的に接触して形成された導電性を有するカーボン（例えばグラファイト）等の耐腐食性を有する導電性材料によって形成されていてもよい。この場合には、上記の絶縁層５１と同様に、金属電極１１上の通電経路５０を形成する位置に導電性材料を積層してもよいし、当該位置に導電性材料によって形成されたパターンを貼り合わせてもよい。また、金属電極１１の周縁に接するように導電性材料を積層してもよいし、当該位置に導電性材料によって形成されたパターンを貼り合わせてもよい。
【００６１】
このように、導電性を有する耐腐食性の導電性材料によって形成された場合には、絶縁層５１を形成する場合に比べてフレキシブルに通電経路５０を形成することができるので、金属電極１１の周縁部や内部等金属電極１１の形状に制約されることなく簡易にかつ自由に形成することができる。
【００６２】
さらに、通電経路５０は、図２及び図３に示すように、金属電極１１の内部及び周縁部の少なくともいずれか一方に、配線部１７との接合部分から連続的に形成されている。通電経路５０の経路パターンは、特に限定されず、金属電極１１の各領域において、通電経路５０からの距離に著しく差が生じないように形成されていればよい。
【００６３】
ただし、通電経路５０が、図２及び図３に示すように、金属電極１１の外周に沿って配線部１７との接合部分から連続的に形成されていること、金属電極１１を形成する形状の重心を通るように形成されていること、又は、当該接合部分から放射状に複数の通電経路５０が形成されていることが好ましい。また、通電経路５０は、このような形状のうち、１種単独の形状によって形成されてもよいし、２種以上の形状を組み合わせて形成されていてもよい。
【００６４】
このように、本実施形態においては、金属電極１１を薄膜化することができるので、使い捨て型の生体用電極１を構成する金属電極材料の使用量を必要最小限に抑えることができる。したがって、生体用電極１におけるコストの低減を図ることができるとともに、特に、材料単価が高い銀、金、パラジウム等の金属を金属電極に用いた場合には、その効果が大きい。
【００６５】
また、金属電極１１の各領域に通電するための通電経路５０を設けた構成を有し、金属電極１１の各領域に多角的にかつ効率的に通電を行うことができるとともに、当該金属電極１１の全ての領域において電極反応を生じさせることができるので、コストの低減を図りつつ、金属電極１１の面積に応じて想定される生体用電極１の寿命を確保し、生体用電極としての機能を十分に発揮させることができる。
【００６６】
（金属塩化物電極）
金属塩化物電極２１は、金属電極１１よりも厚い形状を有し、金属電極１１と同様に、フレキシブル基材２上に設けられる。具体的には、金属塩化物電極２１は、厚さ５μｍ以上２０μｍ以下の範囲内で、金属電極１１が設けられたフレキシブル基材２の同一面Ｓに隣接して設けられる。
【００６７】
金属塩化物電極２１の構成材料としては、銀−塩化銀電極を好ましく挙げることができる。銀−塩化銀電極は、例えば塩化物イオンを含む薬剤４に接触した場合であっても安定した電極電位特性を示すことができる。また、銀−塩化銀電極は、金属電極１１として銀電極を用いた場合に、その銀電極に対応する電極として好ましい。そして、銀電極と銀−塩化銀電極とで構成された生体用電極１は、イオントフォレシス装置３１を安定した状態で実現できる。
【００６８】
生体用電極１を銀−塩化銀電極と銀電極とで構成し、薬剤４を設けてイオントフォレシス装置３１とし、０．１ｍＡ／ｃｍ２以上１０ｍＡ／ｃｍ２以下の範囲、好ましくは０．２ｍＡ／ｃｍ２以上２ｍＡ／ｃｍ２以下の範囲の電流を印加した場合には、銀−塩化銀電極の厚さは５μｍ以上２０μｍ以下の範囲であるので、銀電極の場合に比べて十分に許容できる量の電極材料を有しており、問題はない。
【００６９】
金属塩化物電極２１は、金属粒子と樹脂バインダーとで構成されていることが好ましい。具体的には、銀−塩化銀電極の場合には、平均粒径が０．１μｍ以上３０μｍ以下の塩化銀粒子と、樹脂バインダーとを銀−塩化銀電極の構成材料として用いることが好ましい。このとき、樹脂バインダーとしては、ポリエステル、ポリプロピレン、ポリエチレン、ポリエーテル、ポリウレタン、メタクリル樹脂、エポキシ樹脂、フェノール樹脂、塩化ビニル、酢酸ビニル、塩化ビニル−酢酸ビニル共重合体等を挙げることができる。また、溶媒としては、人体に無害な溶媒であれば特に限定はなく、例えば、エタノール等の低級アルコールが好ましい。
【００７０】
銀−塩化銀電極は、以下の工程によって形成される。まず、塩化銀粒子と樹脂バインダーと溶媒とからなるスラリーが塗布剤として調製され、その塗布剤が、フレキソ印刷法、グラビア印刷法、インクジェット法、又は、ディスペンサーを用いた方法で、フレキシブル基材２上に塗布される。そして、その後、加熱して溶媒を揮発させるとともに、樹脂バインダーで塩化銀を結着させることにより、上記した厚さ範囲で銀−塩化銀電極が形成される。フレキソ印刷やグラビア印刷は、例えば、１００ｍ／分〜２００ｍ／分等のような高速のパターン印刷が可能であり、製造の効率化を図ることができる。また、インクジェット法や、ディスペンサーを用いた場合には、所定の形状を任意に塗布形成できるという利点がある。なお、本実施形態において、金属電極１１と金属塩化物電極２１とをインクジェット法で塗布形成することが好ましい。
【００７１】
加熱条件は、塗布剤に配合する樹脂バインダーや溶媒の種類によって任意に調整できる。例えば、フェノール樹脂バインダーを樹脂バインダーとして用いるとともに、エタノールを溶媒として用いた場合は、１２５℃で２５分間の加熱により、銀−塩化銀電極を形成することができる。このような条件での銀−塩化銀電極の形成は、過度の熱が加わらないので、薄いフレキシブル基材２に「しわ」や「歪み」を生じさせない。
【００７２】
金属塩化物電極２１の平面視形状も、金属電極１１の場合と同様、例えば、図２及び図３に示すように、四角形等の角形、又は、円形や楕円形であってもよいし、それらが組み合わされた形状であってもよい。また、図２に示すような一様なベタ状であってもよいし、金属電極１１のところで説明したような種々の形態としてもよい。
【００７３】
金属塩化物電極２１とフレキシブル基材２との間には、金属層を設けることが好ましい。このような金属層を設けることにより、電気信号を金属塩化物電極２１に効率良く伝えることができる。なお、この金属層の金属成分は、金属塩化物電極２１を構成する金属成分と同じであることが好ましく、例えば、金属塩化物電極２１が銀−塩化銀電極である場合には、金属層を銀層とすることが好ましい。
【００７４】
また、金属電極１１と同様に、フレキシブル基材２上に、蒸着やコーティングによって形成される接着層を設けて、金属電極１１とフレキシブル基材２との密着性を向上させてもよい。この接着層に用いる材料としては、特に制限はなく、例えば、アクリル酸系アミド誘導体、ポリα−オレフィン系重合体、ランダムコポリエステル等のポリエステル系材料、シランカップリング剤等のシリコン系材料、及び、ポリマーブレンド体を用いることができる。また、このような材料は、１種単独で用いてもよいし、２種以上を混合して用いてもよい。
【００７５】
さらに、金属塩化物電極２１は、図１〜図３に示すように、配線６及び配線部２７を介して電源ユニット３９が接続される接続端子部２２に接続されている。すなわち、金属塩化物電極２１は、配線６及び配線部２７を介して電源ユニット３９と電気的に接続されている。
【００７６】
なお、接続端子部２２は、上述と同様に、接続容易にその中央に形成された穴を有している。
【００７７】
［イオントフォレシス装置］
本発明に係るイオントフォレシス装置３１は、図１及び図４〜図６に示すように、上記した本発明に係る生体用電極１を有し、その生体用電極１を構成する金属電極１１及び金属塩化物電極２１を覆うように薬剤４が設けられている。イオントフォレシス装置３１には、金属電極１１及び金属塩化物電極２１に接続する電極端子３３と、電極端子３３が電極端子接続部３４を介して接続される電源ユニット３９とが設けられている。また、電源ユニット３９は、信号生成部３７と電源部３８とを有している。
【００７８】
具体的には、イオントフォレシス装置３１は、生体用電極１と、その生体用電極１を取り付ける電源ユニット３９とを有している。そして、その生体用電極１が有する電極端子３３が、電源ユニット３９が有する電極端子接続部３４にフック態様で嵌め合わされることにより、生体用電極１の取り付け又は取り外しが可能になっている。
【００７９】
イオントフォレシス装置３１は、好ましくは、図５に示すように電極端子３３上に絶縁層４０を備えた構成、又は、図６に示すように電極端子３３以外の箇所に薬剤４を設けられた構成を有している。このような構成にすることにより、電源ユニット３９に電極端子接続部３４を介して接続するための電極端子３３に直接薬剤４が接触しないので、接触抵抗の増加等の生体用電極１の機能低下を防止することができる。
【００８０】
薬剤４は、１種類又は２種類以上用いられる。特に、薬剤４としては、２種類以上用いることが好ましい。薬剤の使用形態としては、金属電極１１及び金属塩化物電極２１のいずれも覆うように１種類の薬剤４が設けられていてもよいし（図１及び図５参照）、金属電極１１及び金属塩化物電極２１のそれぞれを別に覆うように１種類の薬剤４ａが設けられていてもよい（図５参照）。また、金属電極１１及び金属塩化物電極２１のそれぞれを別に覆うようにそれぞれ異なる薬剤４ａ及び４ｂが設けられていてもよい（図４参照）。なお、金属電極１１や金属塩化物電極２１に設けられる薬剤４は、１種類の薬剤からなる単一薬剤であってもよいし、２種以上の薬剤を含む複合薬剤であってもよい。本実施形態においては、このように、薬剤４を用いることによって、効率よく、薬剤を体内へ浸透させることが可能となる。
【００８１】
薬剤４に含まれる薬剤としては、所望の効果を生じさせるために生体器官に供給される治療上の任意の能動物質を用いることができる。具体的には、主要な治療分野における治療薬を含むものであって、特に限定するものでなく、例えば、抗生物質及び抗ウィルス薬のような抗感染薬；鎮痛剤及び鎮痛剤複合物；麻酔剤、食欲抑制剤；抗関節炎薬；抗喘息薬；抗痙攣薬；抗うつ薬；抗糖尿薬；下痢止め薬；抗ヒスタミン薬；抗炎症薬；抗偏頭痛製剤；アンチモーション病（antimotion  sickness）製剤；抗嘔吐剤；抗腫瘍剤；抗パーキンソン剤；心臓刺激剤；止痒剤；抗精神病薬；解熱剤；胃腸用及び尿道用を含む抗痙攣薬；抗コリン作用薬；交感神経様作用薬；キサンチン誘導体；カルシウム遮断薬を含む循環器製剤；β（ベータ）遮断薬；β（ベータ）作動薬；抗不整脈薬；高血圧症薬；ＡＣＥ抑制薬；利尿剤；一般血管、冠状動脈、末梢血管及び脳血管を含む血管拡張薬；中央神経興奮剤；咳及び風邪製剤；鬱血除去薬；診断薬；ホルモン；催眠剤；免疫抑制剤；筋弛緩剤；副交感神経病薬；副交感神経作用薬；プロスタグラジン；蛋白質；ペプチド；精神刺激薬；鎮静剤及び精神安定剤（トランキライザー）を含むものを用いることができる。
【００８２】
以上のように、本実施形態の生体用電極１は、薄膜化した金属電極１１の各領域に通電するための通電経路５０を形成することができるので、金属電極１１の各領域に多角的にかつ効率的に通電を行うことができる。
【００８３】
したがって、本実施形態の生体用電極１は、金属電極１１を薄膜化することによってその電極材料の使用量を抑制しても、当該金属電極１１の全ての領域において電極反応を生じさせることができるので、コストの低減を図りつつ、金属電極１１の面積に応じて想定される生体用電極１の寿命を確保し、生体用電極としての機能を十分に発揮させることができる。
【実施例】
【００８４】
次に、図７〜図１４の各図を用いて具体的な実施例を示して本発明に係る生体用電極１についてさらに詳しく説明する。なお、図７は、各実施例及び比較例の実験に用いたシステムの概略構成図であり、図８は、実施例１の出力電流又は出力電圧と電流保持特性の経時変化を示すグラフである。また、図９は、比較例１の出力電流または出力電圧と電流保持特性の経時変化を示すグラフであり、図１０は、比較例１における実験前と実験後の銀電極の状態を示す図であり、図１１は、比較例２における出力電流又は出力電圧と電流保持特性の経時変化を示すグラフであり、図１２は、実施例１及び比較例２における実験前と実験後の銀電極の状態を示す図である。さらに、図１３は、各実施例及び各比較例に基づく通電経路５０（図７参照）の効果と銀電極の膜厚との関係を示すグラフである。
【００８５】
（実施例１）
実施例１は、５ｃｍ２の円形形状を有し、厚さが１．５μｍの銀電極（金属電極１１）と、同一の円形形状を有し、厚さが２０μｍの銀−塩化電極（金属塩化物電極２１）と、を有する生体用電極１であって、銀電極の周縁部に幅約１．０ｍｍの絶縁層を有する生体用電極１を作製した。
【００８６】
（実施例２）
実施例２は、実施例１において、銀電極の厚さを１．０μｍとした生体用電極１であり、それ以外の構成及び形状は、実施例１と同一である。
【００８７】
（比較例１）
比較例１は、実施例１において、銀電極の厚さを３．０μｍとした生体用電極１であって、通電経路が形成されていない生体用電極１であり、それ以外の構成及び形状は、実施例１と同一のである。
【００８８】
（比較例２）
比較例２は、実施例１において、銀電極に通電経路が形成されていない生体用電極１であり、それ以外の構成及び形状は、実施例１と同一である。
【００８９】
（比較例３）
比較例３は、実施例２において銀電極に通電経路が形成されていない生体用電極１であり、それ以外の構成及び形状は、実施例１と同一である。
【００９０】
（評価）
実施例１及び２と比較例１〜３の各生体用電極１の銀電極の厚さに対する電流保持特性を測定した。この電流保持特性は、図７に示すように、０．９％の生理食塩水中に銀電極及び銀−塩化銀電極を浸し、電源端子部から１ｍＡの電流を通電し、その出力電流及び出力電圧を測定した。その結果を、表１及び図８〜図１３に示す。
【００９１】
実施例１では、表１、図８（Ａ）及び（Ｂ）に示すように、出力電流が０．２ｍＡ／ｃｍ２を５０分間保持していることがわかった。また、５０分過ぎには、銀電極のほとんどの領域で、生理食塩水の化合物と化合して電極反応が生じることによって塩化銀化して高抵抗化し、それに伴って出力電圧が上昇しているものと考えられる。また、実施例２においては、実施例１と同様に、出力電流０．２ｍＡ／ｃｍ２を２２分間保持し、その後に出力電流が上昇し、出力電圧が５Ｖを超えた。
【００９２】
なお、一般的には、５Ｖを超えた電圧が人体に印加されると、強い刺激を感じるので、出力電圧が５Ｖ以下までの時間が生体用電極として使用可能となる時間（寿命）である。
【００９３】
一方、比較例１では、図９（Ａ）及び（Ｂ）に示すように、銀電極の厚さがあるために、銀電極に通電経路５０を形成しない場合であっても、０．２ｍＡ／ｃｍ２の出力電流を長時間（１５０分以上）保持していることを確認することができた。特に、出力電圧としては、１４０分前後で１Ｖを超えているが、その後は２Ｖ以下で安定しているので、特に、人体への刺激はない。また、図１０（Ａ）及び（Ｂ）に示すように、実験前の銀電極は、実験後には全体が灰色となり、塩化銀化していることがわかった。
【００９４】
他方、比較例２では、図１１（Ａ）及び（Ｂ）に示すように、０．２ｍＡ／ｃｍ２の出力電流の保持時間は３７分であり、実施例１において銀電極が同一の厚さ（１．５μｍ）の場合よりも保持時間が短時間であることがわかった。特に、銀電極の厚さが２倍である比較例１から勘案すると、保持時間は７５分以上と予想される。しかしながら、実際には、１／４程度であった。これにより、実験中に銀電極の各領域への通電が適切に行われなかったことがわかった。また、出力電流及び出力電圧とも、最終的には急激に変化しており、銀電極の内部が断線状態となって電極反応が終了したことが確認できた。
【００９５】
また、図１２に示すように、厚さが１．５μｍの銀電極の生体用電極において、図１２（Ｂ）によって示される絶縁層によって通電経路が設けられた銀電極は、図９（Ａ）によって示される実験前の銀電極がほとんど灰色となり、全ての領域で塩化銀化していることがわかった。しかしながら、図１２（Ｃ）で示される通電経路がない銀電極は、当該銀電極の一部に銀が残り、電極反応が途中で終了していることがわかった。
【００９６】
なお、同様にして、比較例３においては、出力電流０．２ｍＡ／ｃｍ２の保持時間は７分であり、保持時間が著しく短時間であることがわかった。
【００９７】
以上の結果から、表１に示すように、銀電極を一定の厚さ以下に薄膜化する場合には、通電経路を設けてあることが有効であることがわかった。具体的には、銀電極の厚さが１．５μｍであって、通電経路が形成されていない銀電極を用いた場合（比較例２）には、銀電極の厚さが２倍の３．０μｍのときと比べて出力電流の保持時間は１／４程度である。その一方、銀電極の厚さが１．５μｍであって、通電経路が形成された銀電極を用いた場合（実施例１）には、比較例２に比べて３５％も保持時間が増加してその特性が向上している。
【００９８】
特に、銀電極の厚さが１．５μｍの場合には、出力電流の保持時間は１．３５倍となり、銀電極の厚さが１．０μｍの場合には、当該出力電流の保持時間は３．１４倍となった。このことから、銀電極の厚さが薄くなるほど、その効果が顕著であることがわかった。
【００９９】
また、図１３に示すように、上記の実験結果から、銀電極に設ける通電経路が必要な銀電極の厚さは、１．６μｍ以下であることが判った。なお、図１３のグラフにおいては、横軸は、銀電極の膜厚を示し、縦軸は、通電経路が形成された際の効果、すなわち、通電経路を有している場合の生体用電極の出力電流の保持時間を、通電経路がない同一の銀電極の厚さを有する生体用電極の出力電流の保持時間で除算した値（倍）を示す。
【０１００】
なお、当該図１３のグラフにおいては、１．０倍を示す膜厚（すなわち、１．６μｍ）よりも厚い膜厚の銀電極を有する生体用電極は、通電経路が無くても銀電極の全ての領域については電極反応をさせることができることが判った。
【０１０１】
【表１】
2013248355.tif 000003
【符号の説明】
【０１０２】
１  生体用電極
２  フレキシブル基材
４，４ａ，４ｂ  薬剤
６  配線
１１  金属電極
１２  電源端子部
１６  絶縁層
１７  配線部
２１  金属塩化物電極
２２  電源端子部
２７  配線部
３１  イオントフォレシス装置
３２  電極接続治具
３３  電極端子
３４  電極端子接続部
３５  配線
３６  電極接続治具
３７  信号生成部
３８  電源部
３９  電源ユニット
４０  絶縁層
５０  通電経路
５１  絶縁層
【図１】
2013248355.tif 000004
【図２】
2013248355.tif 000005
【図３】
2013248355.tif 000006
【図４】
2013248355.tif 000007
【図５】
2013248355.tif 000008
【図６】
2013248355.tif 000009
【図７】
2013248355.tif 000010
【図８】
2013248355.tif 000011
【図９】
2013248355.tif 000012
【図１１】
2013248355.tif 000013
【図１３】
2013248355.tif 000014
【図１０】
2013248355.tif 000015
【図１２】
2013248355.tif 000016